(57)【特許請求の範囲】
【請求項１】
チューブ状高分子電解質膜の内外側面のうち一方側面に燃料極を他方側面に空気極を設けた燃料電池であって、該チューブ状高分子電解質の内側および／または外側側面に、触媒を担持した炭素繊維が高分子電解質溶液とともに冷圧着または熱圧着されていることを特徴とする燃料電池。
【請求項２】
チューブ状高分子電解質膜の内外側面のうち一方側面に燃料極を他方側面に空気極を設けた燃料電池であって、該チューブ状高分子電解質の内側および／または外側側面に、触媒を担持した炭素繊維が高分子電解質溶液とともに塗布されていることを特徴とする燃料電池。
【請求項３】
携帯用機器の電源として利用することを特徴とする請求項１又は２に記載の燃料電池。
【発明の詳細な説明】
【０００１】
【発明の属する技術分野】
本発明は、チューブ状高分子電解質膜を用いる低温型燃料電池に関するものである。
【０００２】
【従来の技術】
燃料電池には、固体高分子型、アルカリ型、リン酸型、直接型メタノール燃料電池等のような作動温度が300℃以下の低温型燃料電池があり、その中で、特に固体高分子型燃料電池、直接型メタノール燃料電池のように高分子膜を電解質とするものは、電解質が液体でないことにより数々のメリットを有している。例えば、燃料ガスおよび酸化剤ガス（空気あるいは酸素）間で差圧が生じても何ら問題なく運転でき、電解質膜の厚さを数１０マイクロメーター以下にすることによって出力の向上とコンパクト性、スタッキング性を同時に実現でき、また始動性、負荷応答性に優れるなど、将来の電気自動車や家庭用据え置き電源などへの応用が最近注目されている。
更に、上記の応用分野以外にも、携帯機器や可搬型電源など小型電池としての応用が期待されてきている。２次電池に比べると、燃料電池は燃料が供給されれば瞬時に電力を得ることができるので、充電に要する時間を短縮できるとともに、コスト面でも充分競合できるものである。
【０００３】
これまでの燃料電池は、電解質（平面状板または平膜）の両側にそれぞれ燃料極、空気極（酸素極）となる触媒層を配置し、更に燃料ガスおよび空気（酸素ガス）の流れる流路を形成した炭素あるいは金属製のセパレータ材料で挟み込むことによって、単セルと呼ばれるユニットを作製することにより構成されている。セルとセルの間にはセパレータがはさまれ、セルを積層した時に燃料極に入る水素と空気極に入る空気とが混合するのを防ぐ役割を果たすと共に、二つのセルを直列につなぐための電子導電体の役割も果たすものである。このような単セルを必要な数だけ重ね合わせることによって燃料電池スタックを組み立て、更に燃料及び酸化剤ガスを供給する装置及び制御装置等と一体化して燃料電池とし、これにより発電を行うものである。
【０００４】
しかしながら、このような平面型燃料電池構成では、大面積の電極（燃料極、空気極）を幾枚も重ねるという設計に適してはいても、小型化という要請には答えることができず、大きな欠点となっている。
最近、平面型の単セルのみを並列に並べるという設計も提案されており、このような場合小型チップを作製することが容易で、電池を組み込む小型機器の形状によってはメリットを有することもあるが、種々の小型機器の形状に柔軟に対応できるとは言い難い。特に、燃料極をどのようにシールし燃料の漏れを防ぐかといった課題が残されている。
【０００５】
【発明が解決しようとする課題】
本発明は、このような事情に鑑み、小型化が容易で、かつ燃料極の気密性を保持し、高い差圧にも耐え、機械的強度と共に柔軟性も有する高出力の燃料電池を提供することを目的とする。
【０００６】
【課題を解決するための手段】
本発明者らは鋭意検討を重ねた結果、従来平板型で積層されていた高分子電解質膜をチューブ状（中空）に形成して使用し、かつチューブの内側面（壁面）及び／又は外側面（壁面）に触媒を担持したカーボン繊維を設けそれぞれ燃料極および空気極とすることにより、燃料極の気密性が容易に保持でき、また触媒担持性も良く、スタックを組み立てるに当たってもその形状に柔軟性があり、しかも高い電池出力が実現できる、生産性に優れた小型化が容易な燃料電池を提供することができることを見出した。
本発明はこのような知見に基づきなされるに至ったものである。
【０００７】
すなわち、本発明は、
（１）チューブ状高分子電解質膜の内外側面のうち一方側面に燃料極を他方側面に空気極を設けた燃料電池であって、該チューブ状高分子電解質の内側および／または外側側面に、触媒を担持した炭素繊維が高分子電解質溶液とともに冷圧着または熱圧着されていることを特徴とする燃料電池。
（２）チューブ状高分子電解質膜の内外側面のうち一方側面に燃料極を他方側面に空気極を設けた燃料電池であって、該チューブ状高分子電解質の内側および／または外側側面に、触媒を担持した炭素繊維が高分子電解質溶液とともに塗布されていることを特徴とする燃料電池。
（３）携帯用機器の電源として利用することを特徴とする上記（１）又は（２）に記載の燃料電池。
を提供するものである。
【０００８】
【発明の実施の形態】
本発明の燃料電池の好ましい実施態様を図面にしたがって説明する。
図１は本発明を具現化したもので、白金・ルテニウム合金（原子組成50:50）を担持した炭素繊維を燃料極に取り込み、直接型メタノール燃料電池を構成した一実施態様である。
１はパーフルオロスルフォン酸系の高分子電解質でできたチューブ状膜であり、内側には白金・ルテニウム合金（原子組成50:50）を担持した炭素繊維２が充填してある。また、ここには1.0 M硫酸と3 Mメタノール溶液が満たされている。これによって、チューブ状膜の内側は燃料極を構成する。チューブ状膜の外側面には白金粒子３が化学メッキ法により析出固定されて空気極（酸素極）を構成し、外部の空気に接するようにする。４および５はそれぞれチューブの内側、および外側の触媒層に接続された外部端子であり、燃料電池の出力端子に相当する。燃料電池のユニットをいくつか直列に接続する必要のある場合には、端子４および５同士を次々に接続することで解決できる。
【００１０】
本発明の燃料電池は、高分子電解質膜をチューブ状にして形成される。チューブ状電解質膜を細くすることによって小型化に対応できるのみならず、チューブの長さや膜の厚さを適宜設計することにより、さらにユニットを適宜接続することにより種々の出力に対応した電池を得ることができる。チューブの内側部は気密性に優れているので、特に燃料極を構成するのに適している。更にチューブ状（中空）の高分子電解質膜は形状柔軟性に優れているのみならず強度も保てるため、燃料電池の設計で問題となるスタック材料の問題も解決できる。
【００１１】
使用する電解質膜材料は、上述のパーフルオロスルフォン酸系の高分子電解質膜に限る必要はなく、パーフルオロカルボン酸系膜、スチレンビニルベンゼン系膜、第４級アンモニウム系アニオン交換膜などを適宜選択することができる。
更に、電解質膜として、例えばベンズイミダゾール系ポリマーにリン酸を配位させたものや、ポリアクリル酸に濃厚水酸化カリウム濃液を含浸させた膜も有効である。そのような場合には、リン酸型、アルカリ型などの作動温度が約300℃以下の低温型燃料電池に対しても、チューブ状電解質を用いることにより燃料極と酸素極を遮断し、小型化を可能とした燃料電池を構成することができる。
チューブ状高分子電解質膜の太さ、長さ、および肉厚は燃料電池に必要な出力、適用する機器等に応じて適宜設定できるが、その範囲は例えばチューブの内径0.2〜10mm、外径0.5〜12mm、長さ20〜1000mmであり、好ましくは内径0.3〜5mm、外径0.5〜7mm、長さ30〜500mmである。
【００１２】
本発明の燃料電池は、チューブ状高分子電解質膜の内外側面のうち一方側面に燃料極が、他方側面に空気極が設けられ、該チューブ状高分子電解質膜の内外側面には触媒が担持される。
本発明の燃料電池において、該チューブ状高分子電解質膜の内外側面への触媒の担持は、チューブ状高分子電解質膜の内側面及び／又は外側面に、触媒を担持した炭素繊維を配置することにより行う。これにより電気伝導性に優れた触媒層を構成することができる。また、このチューブ状高分子電解質膜に張り付けられた炭素繊維は電池の強度を保つ上でも有効なため、燃料電池の機械的性質を向上させることもできる。
【００１３】
燃料極および空気極は、チューブ状膜の内外側面どちらに設けてもよいが、内側面を燃料極に、外側面を空気極とするのが好ましい。
燃料極および空気極の触媒としては、白金、ロジウム、パラジウム、ルテニウムおよびイリジウム等の白金族金属が好ましい。
【００１４】
触媒を担持した炭素繊維を配置することによりチューブ状高分子電解質膜の内側面及び／又は外側面に触媒を担持させる場合、上記の触媒金属の少なくとも一つが炭素繊維に担持され、高分子膜の内側表面及び／又は外側表面に固定される。これらの触媒金属は炭素繊維の表面に微粒子状に分散していることが好ましい。
炭素繊維として、好ましくは外径1〜100μm、より好ましくは5〜20μmの柔軟性のあるものが適している。長さはチューブ状電解質膜の長さによって適宜決められる。炭素繊維の形状は、糸状のもの、布状のものが用いられる。
【００１５】
炭素繊維の配置は、高分子電解質膜の内外膜面に塗布、冷圧着または熱圧着して固定することができる。炭素繊維を塗布する場合、高分子電解質溶液を含ませた状態でチューブ状電解質膜の壁面に固定し、乾燥させる。炭素繊維を冷圧着する場合は、好ましくは10〜100℃、より好ましくは25〜80℃でプレス機又はロール機を用い、好ましくは圧力30〜100kg/cm2により圧着を行う。炭素繊維を熱圧着する場合は、好ましくは100〜200℃、より好ましくは120〜140℃でプレス機又はロール機を用い、好ましくは圧力1〜50kg/cm2により圧着を行う。その際、炭素繊維に高分子電解質溶液を含ませておく。
【００１７】
触媒担持炭素繊維を固定しない側の燃料極あるいは空気極の触媒の担持法については、固体高分子型燃料電池を構成するに際して従来から用いられている技術、および固体高分子膜を用いた水電解法における電極を構成するに際して従来から用いられている技術（特開昭５５−３８９３４号公報参照）などを適宜採用することができる。
【００１８】
燃料は、気体または液体状態でチューブ状高分子電解質膜内側または外側の燃料極と接触させる。酸化剤はチューブ状高分子電解質膜の空気極側を通し空気極と接触させる。電解質がチューブ状膜であるため、チューブの内側部は気密であり漏れはなく、特別な流路やセパレータなどを用いなくても燃料と酸化剤との混合のおそれがない。また、炭素繊維を配置することによって、チューブ状膜の機械的強度が向上し大きな差圧に耐えるため、ガス圧の制御や加圧を容易に行うことができる。
【００１９】
本発明の燃料電池は、小型化が容易であり、しかも出力密度が高く、作動温度が100℃以下と低く、長期的な耐久性が期待でき、取り扱いが容易であることから、電話機、ビデオカメラ、ノート型パソコンなどの携帯用機器や可搬型の電源として利用することができる。
【００２０】
【実施例】
次に、本発明の実施例を図面を参照してさらに詳細に説明する。
実施例１
図１に示した設計に従って、内径0.3mm、外径0.5mm、長さ30mmのチューブ状電解質膜（旭硝子エンジニアリング（株）製、商品名サンセップ）の内部に0.2 Mの水素化ホウ素ナトリウムと1 M水酸化ナトリウム混合溶液を入れ、チューブの外面側に0.1 Mの塩化白金酸水溶液を接触させることによって、化学メッキ法でチューブの外面に白金の析出層を形成させた。この後チューブ全体を硫酸溶液で洗浄し、余分な未反応物を取り除くとともに電解質膜を酸性型とした。次に外径約10μmの炭素繊維（ペトカ（株）社製、ポリアクリロニトリル系）の表面に白金テトラアンミン錯体とルテニウムニトロシル硝酸塩（原子組成50:50）を担持し、アルゴン気流中400℃で熱処理する事により白金・ルテニウム合金40質量％担持炭素繊維を作製した。チューブの内側にこの炭素繊維を挿入して燃料電池を構成した。1 M硫酸と3 Mメタノール混合溶液をチューブ内に注射器を用いて注入し、炭素繊維を燃料極の接続端子に、一方外側に形成させた白金析出物層を空気極として端子を接続することにより、直接型メタノール燃料電池の単セルを構成した。得られた単セルの電流−電位特性を図２（ａ）に、電流−出力特性を図２（ｂ）に示す。
【００２１】
実施例２
実施例１と同様に、チューブ状電解質膜の内側に白金・ルテニウム担持炭素繊維を挿入した直接型メタノール燃料電池の単セルを構成した。1 Mメタノールをチューブ内に注射器を用いて注入し、炭素繊維を燃料極の接続端子に、一方外側に形成させた白金析出物層を空気極の接続端子にして電池を構成したときに得られた電流−電位特性を図３（ａ）に、電流−出力特性を図３（ｂ）に示す。
【００２２】
図２(ａ)、(ｂ)、図３(ａ)および(ｂ)から、本発明の燃料電池は、電気伝導性に優れた触媒層を有し、高い電池出力を実現できることがわかる。
【００２３】
【発明の効果】
以上説明したように、本発明によれば、チューブ状高分子電解質膜を用いた燃料電池において、触媒を担持した炭素繊維を燃料極及び／又は空気極に用いることにより、小型化が容易で、かつ燃料極の気密性を保持し、高い差圧にも耐え、機械的強度と共に柔軟性も有する高出力の燃料電池を形成できる。
更に、本発明によれば、チューブ状高分子電解質膜の機械的強度が高く、燃料のリークや破壊を生じるなどの問題を防ぐことができる。
【図面の簡単な説明】
【図１】  図１は、本発明の液体燃料を用いた燃料電池の斜視図である。
【図２】  図２（ａ）は本発明の燃料電池において、メタノール硫酸溶液を用いたときのの電流−電位特性を示す図であり、図２（ｂ）はその電流−出力特性を示す図である。
【図３】  図３（ａ）は本発明の燃料電池において、メタノールを用いたときの電流−電位特性を示す図であり、図３（ｂ）はその電流−出力特性を示す図である。
【符号の説明】
１    高分子電解質でできたチューブ状膜
２    白金・ルテニウム合金触媒を担持した炭素繊維
３    化学メッキ法により析出固定された白金粒子層
４    チューブの内側に接続された外部端子
５    チューブの外側に接続された外部端子
【図１】
0003637392.tif 000002
【図２】
0003637392.tif 000003
【図３】
0003637392.tif 000004